СПОСОБ ОБРАБОТКИ ВОЛОСЯНОГО ПОКРОВА ОВЧИНЫ
METHOD OF TREATING HAIR COVER OF SHEEPSKIN

Изобретение относится к меховой промышленности и может быть использовано при облагораживании волосяного покрова овчины.
Известна биополимерная композиция, предназначенная для обработки мехового полуфабриката, которая содержит водорастворимые в воде препараты на основе коллагена или хитозана и целевые добавки. Биополимерная композиция позволяет восстанавливать и стабилизировать эстетические и эксплуатационные свойства меха /пат. РФ №2496808, МПК C08L 5/00, 2012 г./. Недостатком технического решения является сложность состава композиции.
Известна композиция на основе продуктов растворения коллагена и целевых добавок, которую используют для отделки волосяного покрова меха. Композиция позволяет эффективно решать проблемы крашения субстрата, а также снижать склонность волосяного покрова меха к свойлачиванию /пат. РФ №2492195, МПК C08L 89/00, 2012/. Недостатками способа обработки волоса указанной композицией являются сложность состава и невозможность обеспечения выпрямления извитого волоса.
2
2
Ближайшим аналогом предлагаемого технического решения является способ облагораживания волосяного покрова овчины / Технология обработки меховой овчины, введенная в действие с 01.01.89 г. МЛП СССР. Способ включает 3-х кратное нанесение на волосяной покров пластифицирующего состава с промежуточным глажением при температуре 170-180°C с целью выпрямления и вытягивания извитого волоса овчины. Пластифицирующий водный состав содержит этиловый спирт - 200 мл/л и муравьиную кислоту - 110 мл/л при суммарном расходе состава 330 мл/м. Для выравнивания вытянутого волоса по высоте осуществляют стрижку волоса и далее проводят 2-х кратную обработку закрепляющим составом с промежуточным глажением при температуре 190-200°С с целью сохранения вытянутой формы волоса. Закрепляющий состав содержит формалин (40%-ный) - 500 мл/л, муравьиную кислоты - 75 мл/л, спирт этиловый (95%-ный) - 250 мл/л при суммарном расходе состава 80-100 мл/м. Недостатками способа являются высокий расход опасных реагентов, в том числе формалина, риск порчи волоса от действия высокой температуры, который проявляется в виде возникновения «запала» - изменения цвета волоса от желтого до коричневого.
Технической задачей предлагаемого решения являются сокращение расхода опасных химических реагентов, повышение качества волосяного покрова овчины за счет улучшения органолептических и физико-механических показателей волосяного покрова и выпрямление извитой формы волоса. Поставленная задача решается следующим образом.
2
2
Способ обработки волосяного покрова овчины включает обработку полуфабриката пластифицирующим составом, стрижку волоса и 2-х кратную обработку закрепляющим составом, содержащим формалин, с промежуточным глажением, при этом в качестве пластифицирующего состава используют коллагенсодержащую дисперсию в органической кислоте при ее суммарном расходе 0,26-0,15 г/м, обработку пластифицирующим составом овчины проводят 2-кратно с промежуточной пролежкой при комнатной температуре, а в качестве закрепляющего состава используют формалин (40%) с концентрацией 70 мл/л при суммарном расходе 0,2-2,0 мл/м, при температуре глажения - 135-140°C.
В качестве коллагенсодержащей дисперсии используют продукты растворения коллагена в органической кислоте, например уксусной, акриловой, с концентрацией белка 1,5-1,7 г/100 мл в 1М растворе кислоты. При этом композиция имеет рН 2,9-3,3.
Способ осуществляют следующим образом.
2
2
2
2
На волосяной покров овчины наносят пластифицирующий состав - коллагенсодержащую композицию при ее расходе 0,13-0,15 г/м, оставляют на пролежку в течение 20-30 минут при комнатной температуре для впитывания дисперсии, затем осуществляют стрижку волоса и вторичную обработку дисперсией, стрижку и пролежку при тех же параметрах. Суммарный расход пластифицирующего состава составляет 0.26-0,30 г/м. Затем на волос наносят закрепляющий состав - раствор формалина(40%) с концентрацией 70 мл/л при его расходе 0,9-1,0 мл/м с последующими глажением при температуре 135-140°C и стрижкой волоса. Обработку закрепляющим составом, глажение и стрижку повторяют при тех же параметрах, суммарный расход закрепляющего состава составляет 1,8-2,0 мл/м. В таблице представлены примеры исполнения способа.
Показатели
Варианты обработок
1
2
3
Типовая методика (прототип)
Суммарный расход, мл/м<sup>2</sup>
- пластифицирующий состав, мл/м
0,26
0,28
0,30
- закрепляющий состав, г/м
2,00
1,90
1,80
Температура глажения, °С
140
135
135
до 200
Истираемость волосяного покрова, %
9,0
8,9
8,8
8,2
Устойчивость единичного волоса к многократному изгибу, число изгибов
862
865
887
648
Щелочная растворимость волоса, %
2,7
26
2,4
3,1
Гигроскопичность волоса, %
20,1
20,2
20,8
24,7
Присутствие «запала» волоса
нет
нет
нет
есть
Предложенная обработка позволяет обеспечить высокое качество волосяного покрова при оптимальном щадящем режиме воздействия на него технологических факторов. Заявленная совокупность параметров обработки позволяет значительно снизить расход вредных химических реагентов и температуру обработки волоса, обеспечив при этом улучшение органолептических показателей.